(57)【特許請求の範囲】
【請求項１】
排気ガス浄化用触媒であって、
ＰｒａＰｄｂＯｃで表したとき、ａ＝１〜３、ｂ＝１〜１０、ｃ＝１〜６であるＰｄ−Ｐｒ複合体と、
ＰｄＯとを含み、
当該排気ガス浄化用触媒に含まれるパラジウムに対するプラセオジムの質量比をＰｒ６Ｏ１１換算およびＰｄ換算で算出するとき、該質量比が０．０５〜２．０であることを特徴とする排気ガス浄化用触媒。
【請求項２】
排気ガス浄化用触媒であって、
ＰｒａＰｄｂＯｃで表したとき、ａ＝１〜３、ｂ＝１〜１０、ｃ＝１〜６であるＰｄ−Ｐｒ複合体と、
ＰｄＯとを含み、
Ｘ線回折分析におけるＰｄＯの特定の回折角における強度（ＩＰｄＯ）に対するＰｄ−Ｐｒ複合体の特定の回折角における強度（ＩＰｒＰｄＯ）の比Ｃｃｏｍｐｏが０．０４〜１．１であることを特徴とする排気ガス浄化用触媒。
【請求項３】
上記Ｐｄ−Ｐｒ複合体がＰｒ２Ｐｄ５Ｏ２であることを特徴とする請求項１または２に記載の排気ガス浄化用触媒。
【請求項４】
ロジウムおよび白金のうち少なくとも１種をさらに含むことを特徴とする請求項１〜３のいずれか１項に記載の排気ガス浄化用触媒。
【請求項５】
請求項１〜４のいずれか１項に記載の排気ガス浄化用触媒を用いて、高温領域の排気ガスを含む排気ガスを浄化することを特徴とする排気ガスの浄化方法。
【発明の詳細な説明】
【技術分野】
【０００１】
本発明は、内燃機関の排気ガスを浄化するための排気ガス浄化用触媒、および該排気ガス浄化用触媒を用いた排気ガスの浄化方法に関する。
【背景技術】
【０００２】
近年、自動車の排気ガス規制が強化されてきている。これに対応するために、排気ガス中の炭化水素（ＨＣ）、一酸化炭素（ＣＯ）、および窒化酸化物（ＮＯｘ）などを浄化するための排気ガス浄化用触媒が開発されている。【０００３】
例えば、特許文献１には、９００℃以上の高温雰囲気においても、優れた酸素ストレージ能を維持し、発揮することができる触媒として、パラジウムと酸化プラセオジムとを含んでいる触媒が開示されている。【０００４】
また、特許文献２には、平均粒径が１ｎｍ以上、５０ｎｍ以下の酸化パラジウム（ＰｄＯ）粒子と、平均粒径が１ｎｍ以上、５０ｎｍ以下の希土類酸化物粒子とを担体に担持した触媒が開示されている。これにより、ＰｄＯの分解によってＰｄが析出される温度を高温度化し、９００℃の高温環境下においてもＰｄの粒成長を抑制して触媒活性の低下を防いでいる。
【先行技術文献】
【特許文献】
【０００５】
【特許文献１】日本国公開特許公報「特開２０００−１６７４０４号公報」
【特許文献２】日本国公開特許公報「特開２００７−１０５６３３号公報」
【発明の概要】
【発明が解決しようとする課題】
【０００６】
しかしながら、特許文献１に開示されている排気ガス浄化用触媒では、酸化プラセオジムとパラジウムとは互いに化学的結合を有さない状態で存在している。そのため、触媒が長期間高温で排気ガスに曝されると、貴金属粒子（白金、ロジウム、パラジウム）がシンタリングしてしまう可能性があり、触媒活性が充分でないという問題がある。【０００７】
また、特許文献２に開示されている排気ガス浄化用触媒では、ＸＲＤの回折パターンにおいてＰｄＯが検出されず、触媒活性が充分でないという問題がある。【０００８】
本発明は、上記の問題点に鑑みてなされたものであり、その主たる目的は、長期間高温で排気ガスに曝された後においても、高い触媒活性を維持することができる排気ガス浄化用触媒、および該排気ガス浄化用触媒を用いた排気ガスの浄化方法を提供することにある。
【課題を解決するための手段】
【０００９】
上記の課題を解決するために、本発明の一態様に係る排気ガス浄化用触媒は、ＰｒａＰｄｂＯｃで表したとき、ａ＝１〜３、ｂ＝１〜１０、ｃ＝１〜６であるＰｄ−Ｐｒ複合体と、ＰｄＯとを含むことを特徴とする。
【発明の効果】
【００１０】
本発明の一態様によれば、長期間にわたって高い触媒活性を維持することができる排気ガス浄化用触媒、および該排気ガス浄化用触媒を用いた排気ガスの浄化方法を提供するという効果を奏する。
【図面の簡単な説明】
【００１１】
【図１】本発明の排気ガス浄化用触媒に関し、実施例１〜５、並びに、比較例１および２における触媒の耐熱処理後のＰｄ粒子径を示すグラフである。
【図２】本発明の排気ガス浄化用触媒に関し、実施例１〜５、並びに、比較例１および２における触媒に対する触媒性能評価試験の結果を示すグラフである。
【発明を実施するための形態】
【００１２】
以下、本発明の実施の形態について、詳細に説明する。しかし、本発明は、下記説明に限定されるものではない。なお、本明細書中の「Ａ〜Ｂ」は「Ａ以上、Ｂ以下」を意味し、例えば、明細書中で「１質量％〜３０質量％」または「１〜３０質量％」と記載されていれば「１質量％以上、３０質量％以下」を示す。また、本明細書中の「Ｃおよび／またはＤ」とは、ＣおよびＤのいずれか一方または両方を含むことを意味する。また、本明細書で挙げられている各種物性は、特記しない限り、後述する実施例に記載の方法により測定した値を意味する。
【００１３】
本発明の排気ガス浄化用触媒は、触媒成分として少なくともパラジウム（Ｐｄ）およびプラセオジム（Ｐｒ）をともに含み、かつ少なくともパラジウムの一部がプラセオジムと複合体（Ｐｄ−Ｐｒ複合体）を形成しており、さらに、酸化パラジウム（ＰｄＯ）を含むことを特徴としている。これにより、本発明の排気ガス浄化用触媒では、長期間高温で排気ガスに曝された後においても、Ｐｄ−Ｐｒ複合体が形成されていることによりＰｄ同士の凝集が抑制される。その結果、本発明の排気ガス浄化用触媒は、長期間高温で排気ガスに曝された後においてもＰｄに排気ガスを吸着させることができる（すなわち、Ｐｄへのガス吸着量を高い値で維持することが可能である）ので、長期間にわたって高い触媒活性を維持することができる。なお、本明細書において「触媒をガスに曝す」とは、触媒をガスと接触させることをいい、触媒表面の全部分をガスと接触させる場合だけでなく、触媒表面の一部分をガスと接触させる場合も含まれる。また、本明細書では、８００℃〜１２００℃の高温に触媒を曝すことを「耐熱処理」とも呼称する。
【００１４】
また、本発明の一実施形態における排気ガス浄化用触媒は、Ｐｄ−Ｐｒ複合体およびＰｄＯの他に、酸素貯蔵材、耐火性無機酸化物、およびアルカリ土類金属化合物を含み、さらに、必要に応じて貴金属を含み、これら成分が耐火性三次元構造体に担持（コート）されていることが好ましい。なお、以下の説明においては、Ｐｄ−Ｐｒ複合体、酸素貯蔵材、耐火性無機酸化物、アルカリ土類金属化合物、酸化パラジウム（ＰｄＯ）、および貴金属をまとめて「触媒成分」（若しくは「各触媒成分」）と総称する場合がある。
【００１５】
（耐火性三次元構造体）
耐火性三次元構造体は、上記の各触媒成分を担持するための構造体である。本発明の排気ガス浄化用触媒において用いられる耐火性三次元構造体は、特に制限されるものではなく、従来の排気ガス浄化用触媒において使用されている構造体を適宜採用することができるが、好ましくは、ハニカム担体である。ハニカム担体としては、モノリスハニカム担体、メタルハニカム担体、パティキュレートフィルターなどのプラグハニカム担体などが挙げられる。ハニカム担体は、コージェライト、炭化ケイ素、窒化ケイ素、Ｆｅ−Ｃｒ−Ａｌ合金などの耐熱性金属などの耐熱性金属、ステンレス鋼などの耐火性の材料によって形成することができる。
【００１６】
これらのハニカム担体は、押出成形法や、シート状素子を巻き固める方法などによって製造することができる。ハニカム担体のガス通過口の形状（セル形状）は、六角形、四角形、三角形、またはコルゲーション形のいずれであってもよい。ハニカム担体のセル密度（すなわち、単位断面積あたりのセル数）は１００〜１２００セル／平方インチ（１５．５〜１８６セル／ｃｍ２）であれば十分に使用可能であり、好ましくは２００〜９００セル／平方インチ（３１〜１３９．５セル／ｃｍ２）である。
【００１７】
耐火性三次元構造体の全長は、好ましくは１０〜１０００ｍｍであり、より好ましくは１５〜３００ｍｍであり、さらに好ましくは３０〜２００ｍｍである。
【００１８】
（Ｐｄ−Ｐｒ複合体）
本発明におけるパラジウム（Ｐｄ）およびプラセオジム（Ｐｒ）の複合体（Ｐｄ−Ｐｒ複合体）とは、パラジウム（Ｐｄ）、プラセオジム（Ｐｒ）、および酸素（Ｏ）のうち少なくとも２つを含む化合物からなる複合体のことである。ただし、上記化合物に、酸化パラジウム（ＰｄＯ）および二酸化パラジウム（ＰｄＯ２）は含まれないこととする。Ｐｄ−Ｐｒ複合体は、１種の上記化合物からなってもよいし、２種以上の上記化合物からなってもよい。Ｐｄ−Ｐｒ複合体は、ＰｒａＰｄｂＯｃで表したとき、ａ＝１〜３、ｂ＝１〜１０、ｃ＝１〜６であり、好ましくは、ａ＝１〜２、ｂ＝２〜５、ｃ＝１〜４であり、より好ましくは、ａ＝２、ｂ＝３〜５、ｃ＝１〜２であり、さらに好ましくは、ａ＝２、ｂ＝５、ｃ＝２（すなわち、Ｐｒ２Ｐｄ５Ｏ２）であり、最も好ましくは示性式でＰｒ２Ｐｄ５Ｏ２である。ａが３よりも大きいと高価なプラセオジムを多く使用するため好ましくなく、ｂが１０よりも大きいと高価なパラジウムを多く使用するため好ましくなく、ｃが６よりも大きいと一酸化窒素の還元性能が低下するため好ましくない。一方、ａが１よりも小さい、ｂが１よりも小さい、またはｃが１よりも小さいと耐熱性が低下するため好ましくない。
【００１９】
本発明の排気ガス浄化用触媒は、該触媒に含まれるプラセオジムおよびパラジウムの質量比をＰｒ６Ｏ１１換算およびＰｄ換算でそれぞれ算出するとき、パラジウムに対するプラセオジムの質量比が０．０５〜２．０であることが好ましく、０．０５〜１．９であることがより好ましく、０．１〜１．５であることがさらに好ましく、０．２〜１．０であることが最も好ましい。パラジウムに対するプラセオジムの質量比が０．０５よりも小さいとＰｄ−Ｐｒ複合体が形成され難いため好ましくなく、また、パラジウムに対するプラセオジムの質量比が２．０よりも大きいと高価なプラセオジムを多く使用するため好ましくない。
【００２０】
Ｐｄ−Ｐｒ複合体の形成の確認およびＰｄ−Ｐｒ複合体の同定は、公知の方法を用いることができ、本明細書では、Ｘ線回折分析（ＸＲＤ）により行う。なお、本明細書では、ＸＲＤのＸ線源はＣｕＫα線であるとして説明する。
【００２１】
上述したように、本発明の排気ガス浄化用触媒は、Ｐｄ−Ｐｒ複合体とともに、ＰｄＯを含む。ＰｄＯの形成の確認においても、Ｘ線回折分析により行うことができる。
【００２２】
本発明の排気ガス浄化用触媒は、ＰｄＯに対するＰｄ−Ｐｒ複合体の存在比が所定の範囲であることが好ましい。そこで、本明細書では、ＰｄＯに対するＰｄ−Ｐｒ複合体の存在比を、Ｘ線回折分析におけるＰｄＯの特定の回折角における強度（ＩＰｄＯ）に対するＰｄ−Ｐｒ複合体の特定の回折角における強度（ＩＰｒＰｄＯ）の比Ｃｃｏｍｐｏ（下記の式（１））によって定義する。
【００２３】
Ｃｃｏｍｐｏ＝ＩＰｒＰｄＯ／ＩＰｄＯ    ・・・（１）
ここで、Ｃｃｏｍｐｏを算出するときに用いる、ＰｄＯの特定の回折角およびＰｄ−Ｐｒ複合体の特定の回折角は、Ｘ線回折パターンにおいてＰｄＯおよびＰｄ−Ｐｒ複合体の回折角が互いに重ならない回折角のうち、それぞれ最も強度が高い回折角である。例えば、Ｐｄ−Ｐｒ複合体がＰｒ２Ｐｄ５Ｏ２のみによって構成されている場合には、Ｃｃｏｍｐｏは、ＰｄＯの２θ＝３３．２９°における強度（ＩＰｄＯ）に対するＰｒ２Ｐｄ５Ｏ２の２θ＝３１．４９°における強度（ＩＰｒＰｄＯ）によって算出することができる。なお、Ｘ線回折分析における回折角には誤差が含まれているため、上記ＩＰｄＯおよびＩＰｒＰｄＯにおける回折角は誤差を補正した回折角とすることができ、ＩＰｄＯおよびＩＰｒＰｄＯは当該補正された回折角における強度とすることができる。
【００２４】
本発明の排気ガス浄化用触媒では、Ｃｃｏｍｐｏは、好ましくは０．０４〜１．１の範囲であり、より好ましくは０．０７〜０．８の範囲であり、最も好ましくは０．１〜０．６の範囲である。Ｃｃｏｍｐｏが０．０４よりも低いとＰｄ−Ｐｒ複合体の割合が低く、Ｐｄ−Ｐｒ複合体の効果が十分に発揮できないため好ましくなく、Ｃｃｏｍｐｏが１．１よりも大きいとＰｄＯの割合が低いので触媒性能が低下するため好ましくない。
【００２５】
本発明の排気ガス浄化用触媒は、上述したように、Ｐｄ−Ｐｒ複合体とともに、ＰｄＯを含む。「Ｐｄ−Ｐｒ複合体とともに、ＰｄＯを含む」とは、Ｐｄ−Ｐｒ複合体粒子の表面にＰｄＯが形成されている状態、Ｐｄ−Ｐｒ複合体粒子とは独立してＰｄＯ粒子が存在している状態、または、Ｐｄ−Ｐｒ複合体粒子の表面にＰｄＯが形成されるとともにＰｄ−Ｐｒ複合体粒子とは独立してＰｄＯ粒子が存在している状態であってもよいが、好ましくは、Ｐｄ−Ｐｒ複合体粒子とは独立してＰｄＯ粒子が存在している状態、または、Ｐｄ−Ｐｒ複合体粒子の表面にＰｄＯが形成されるとともにＰｄ−Ｐｒ複合体粒子とは独立してＰｄＯ粒子が存在している状態であり、より好ましくはＰｄ−Ｐｒ複合体粒子の表面にＰｄＯが形成されるとともにＰｄ−Ｐｒ複合体粒子とは独立してＰｄＯ粒子が存在している状態である。
【００２６】
Ｐｄ−Ｐｒ複合体粒子とＰｄＯ粒子の存在箇所は、例えば、ＴＥＭ−ＥＤＸ（エネルギー分散型Ｘ線スペクトル−透過型電子顕微鏡）、ＴＥＭ−ＥＤＳ（エネルギー分散型分光−透過型電子顕微鏡）などのエネルギー分散型Ｘ線検出器を備えた電子顕微鏡観察により調べることができる。具体的には、エネルギー分散型Ｘ線検出器を備えた電子顕微鏡観察における面分析において、Ｐｄが検出された粒子と同一箇所にＰｒおよび酸素（Ｏ）が検出され、かつ、上記ＰｄとＰｒがともに検出された粒子とは異なる粒子においてＰｒが検出されずＰｄおよびＯが検出された場合は、Ｐｄ−Ｐｒ複合体粒子とは独立してＰｄＯ粒子が存在している状態である。また、Ｐｄ−Ｐｒ複合体粒子の外周部および中心部の点分析において、Ｐｄ−Ｐｒ複合体粒子の外周部のＯ強度がＰｄ−Ｐｒ複合体粒子の中心部のＯ強度よりも高く、かつ、外周部のＰｒ強度が中心部のＰｒ強度よりも低い場合は、Ｐｄ−Ｐｒ複合体粒子の表面にＰｄＯが形成されている状態である。
【００２７】
本発明の排気ガス浄化用触媒は、Ｐｄ−Ｐｒ複合体が形成されていることによってＰｄ同士の凝集が抑制され、その結果、長期間高温で排気ガスに曝された後においても、Ｐｄに排気ガスを吸着させることができる。Ｐｄに吸着するガス量は、Ｏ２−ＣＯ２−Ｈ２−ＣＯパルス吸着法（参考文献；Applied Catalysis A，2005年，vol. 293）にて測定することができる。また、Ｏ２−ＣＯ２−Ｈ２−ＣＯパルス吸着法により得られたＣＯ吸着量から、Ｐｄ粒子径を算出することができる（参考文献；触媒，1986年，Vol. 28，No. 1）。
【００２８】
本発明の排気ガス浄化用触媒における、パラジウムの出発材料（パラジウム源）は、特に制限されるものではなく、従来の排気ガス浄化用触媒において用いられている原料を用いることができる。具体的には、パラジウム源として、パラジウム；塩化パラジウムなどのハロゲン化物；硝酸塩、硫酸塩、酢酸塩、アンモニウム塩、アミン塩、テトラアンミン塩、炭酸塩、重炭酸塩、亜硝酸塩、シュウ酸塩などの、無機塩類；蟻酸塩などのカルボン酸塩；水酸化物；アルコキサイド；酸化物などが挙げられる。これらのうち、好ましくは、硝酸塩、酢酸塩、アンモニウム塩、アミン塩、テトラアンミン塩、炭酸塩であり、より好ましくは、硝酸塩（硝酸パラジウム）、塩化物（塩化パラジウム）、酢酸塩（酢酸パラジウム）、テトラアンミン塩（テトラアンミンパラジウム）であり、さらに好ましくは、硝酸パラジウムである。また、耐火性三次元構造体に担持されるパラジウムの量は、Ｐｄ換算で、好ましくは０．１〜１５ｇ、より好ましくは０．２〜１０ｇ、さらに好ましくは０．５〜１０ｇである。排気ガス浄化用触媒の製造では、耐火性三次元構造体に対するパラジウムの担持量が上記の量となるように、パラジウム源が使用される。なお、パラジウム源として、１種のパラジウム源を使用してもよいし、２種以上のパラジウム源を組み合わせて使用してもよい。
【００２９】
本発明の排気ガス浄化用触媒における、プラセオジムの出発材料（プラセオジム源）は、特に制限されるものではなく、従来の排気ガス浄化用触媒において用いられている原料を用いることができる。具体的には、プラセオジム源として、硝酸プラセオジム、炭酸プラセオジム、酢酸プラセオジム、リン酸プラセオジム、プラセオジムゾルなどが挙げられる。これらのうち、好ましくは、硝酸プラセオジム、炭酸プラセオジム、酢酸プラセオジム、プラセオジムゾルであり、より好ましくは、硝酸プラセオジム、炭酸プラセオジム、プラセオジムゾルであり、さらに好ましくは、硝酸プラセオジム、プラセオジムゾルである。なお、プラセオジムゾルは、硝酸、硫酸、塩酸、酢酸、シュウ酸、クエン酸などの酸を含んだ、水やエタノールなどの溶媒中に、酸化プラセオジムを分散させてなるゾルであり、好ましくは、酢酸、硝酸、または硫酸を含み、より好ましくは酢酸を含む。また、プラセオジムゾルは、ｐＨが７〜１０の範囲であることが好ましい。排気ガス浄化用触媒の製造では、耐火性三次元構造体に対するプラセオジムの担持量が上記の量となるように、プラセオジム源が使用される。なお、プラセオジム源として、１種のプラセオジム源を使用してもよいし、２種以上のプラセオジム源を組み合わせて使用してもよい。
【００３０】
（貴金属）
本発明の排気ガス浄化用触媒は、パラジウム（酸化パラジウム）の他に、他の貴金属を含むことが好ましい。該他の貴金属は、従来の排気ガス浄化用触媒に用いられている貴金属を使用することができるが、ロジウム（Ｒｈ）および白金（Ｐｔ）のうち少なくとも１種の貴金属をさらに含むことが好ましい。本発明の排気ガス浄化用触媒においては、他の貴金属として、単一の貴金属を使用してもよいし、複数の異なる貴金属を組み合わせて使用してもよい。また、排気ガス浄化用触媒が複数の触媒層によって構成される場合には、各触媒層において同一の貴金属を使用してもよいし、触媒層によって異なる貴金属を使用してもよい。
【００３１】
本発明の排気ガス浄化用触媒に用いられるロジウムの量は、特に制限されないが、耐火性三次元構造体１リットルあたり、Ｒｈ換算で、好ましくは０．００１〜１ｇ、より好ましくは０．１〜０．５ｇである。また、本発明の排気ガス浄化用触媒に用いられる白金の量は、Ｐｔ換算で、好ましくは０．１〜５ｇ、より好ましくは０．２〜４ｇ、最も好ましくは０．５〜３ｇである。
【００３２】
本発明の排気ガス浄化用触媒における、ロジウムの出発材料（ロジウム源）は、特に制限されるものではなく、従来の排気ガス浄化用触媒において用いられている原料を用いることができる。具体的には、ロジウム源として、ロジウム；塩化ロジウムなどのハロゲン化物；硝酸塩、硫酸塩、酢酸塩、アンモニウム塩、アミン塩、へキサアンミン塩、炭酸塩、重炭酸塩、亜硝酸塩、シュウ酸塩などの、無機塩類；蟻酸塩などのカルボン酸塩；水酸化物；アルコキサイド；酸化物などが挙げられる。これらのうち、好ましくは、硝酸塩、アンモニウム塩、アミン塩、炭酸塩であり、より好ましくは、硝酸塩（硝酸ロジウム）、塩化物（塩化ロジウム）、酢酸塩（酢酸ロジウム）、へキサアンミン塩（へキサアンミンロジウム）であり、さらに好ましくは、硝酸ロジウムである。排気ガス浄化用触媒の製造では、耐火性三次元構造体に対するロジウムの担持量が上記の量となるように、ロジウム源が使用される。なお、ロジウム源として、１種のロジウム源を使用してもよいし、２種以上のロジウム源を組み合わせて使用してもよい。
【００３３】
本発明の排気ガス浄化用触媒における、白金の出発材料（白金源）は、特に制限されるものではなく、従来の排気ガス浄化用触媒において用いられている原料を用いることができる。具体的には、白金源として、白金；臭化白金、塩化白金などのハロゲン化物；硝酸塩、ジニトロジアンミン塩、テトラアンミン塩、硫酸塩、アンモニウム塩、アミン塩、ビスエタノールアミン塩、ビスアセチルアセトナート塩、炭酸塩、重炭酸塩、亜硝酸塩、シュウ酸塩などの、無機塩類；蟻酸塩などのカルボン酸塩；水酸化物；アルコキサイド；酸化物などが挙げられる。これらのうち、好ましくは、硝酸塩（硝酸白金）、ジニトロジアンミン塩（ジニトロジアンミン白金）、塩化物（塩化白金）、テトラアンミン塩（テトラアンミン白金）、ビスエタノールアミン塩（ビスエタノールアミン白金）、ビスアセチルアセトナート塩（ビスアセチルアセトナート白金）であり、より好ましくは、硝酸塩、ジニトロジアンミン塩である。排気ガス浄化用触媒の製造では、耐火性三次元構造体に対する白金の担持量が上記の量となるように、白金源が使用される。なお、白金源として、１種の白金源を使用してもよいし、２種以上の白金源を組み合わせて使用してもよい。
【００３４】
（酸素貯蔵材）
本発明の排気ガス浄化用触媒における酸素貯蔵材として、セリウム−ジルコニウム複合酸化物を用いることができる。当該セリウム−ジルコニウム複合酸化物は、ランタン、イットリウム、ネオジム、およびＰｄ−Ｐｒ複合酸化物以外のプラセオジムなどを含むことができ、好ましくはセリウム−ジルコニウム複合酸化物、セリウム−ジルコニウム−ランタン複合酸化物、セリウム−ジルコニウム−ランタン−イットリウム複合酸化物であり、より好ましくはセリウム−ジルコニウム−ランタン複合酸化物、セリウム−ジルコニウム−ランタン−イットリウム複合酸化物である。酸素貯蔵材の添加量は、酸化物（ＣｅＯ２、ＺｒＯ２、Ｌａ２Ｏ３、Ｙ２Ｏ３、Ｎｄ２Ｏ５、またはＰｒ６Ｏ１１）換算で耐火性三次元構造体１リットルあたり、好ましくは５〜２００ｇであり、より好ましくは５〜１００ｇであり、さらに好ましくは５〜５０ｇである。
【００３５】
本発明の排気ガス浄化用触媒において酸素貯蔵材として用いられるセリウムの出発材料（セリウム原料）は、特に制限されるものではなく、従来の排気ガス浄化用触媒において用いられている原料を用いることができる。具体的には、セリウム原料として、硝酸第一セリウムなどの硝酸塩、炭酸塩、硫酸塩などが挙げられる。これらのうち、好ましくは、硝酸塩である。なお、セリウム原料として、１種のセリウム原料を使用してもよいし、２種以上のセリウム原料を組み合わせて使用してもよい。セリウム原料の添加量は、酸化セリウム（ＣｅＯ２）換算で耐火性三次元構造体１リットルあたり、好ましくは５〜２００ｇであり、より好ましくは５〜１００ｇであり、さらに好ましくは５〜５０ｇである。
【００３６】
本発明の排気ガス浄化用触媒において酸素貯蔵材として用いられるジルコニウムの出発材料（ジルコニウム原料）は、特に制限されるものではなく、従来の排気ガス浄化用触媒において用いられている原料を用いることができる。具体的には、ジルコニウム原料として、オキシ硝酸ジルコニウム、オキシ塩化ジルコニウム、硝酸ジルコニウム、塩基性硫酸ジルコニウムなどが挙げられる。これらのうち、好ましくは、オキシ硝酸ジルコニウム、または硝酸ジルコニウムである。なお、ジルコニウム原料として、１種のジルコニウム原料を使用してもよいし、２種以上のジルコニウム原料を組み合わせて使用してもよい。ジルコニウム原料の添加量は、酸化ジルコニウム（ＺｒＯ２）換算で耐火性三次元構造体１リットルあたり、好ましくは５〜２００ｇであり、より好ましくは１０〜１５０ｇであり、さらに好ましくは２０〜１００ｇである。
【００３７】
本発明の排気ガス浄化用触媒におけるランタンの出発材料（ランタン原料）は、特に制限されるものではなく、従来の排気ガス浄化用触媒において用いられている原料を用いることができる。具体的には、ランタン原料として、水酸化ランタン、硝酸ランタン、酢酸ランタン、酸化ランタンなどが挙げられる。これらのうち、好ましくは、硝酸ランタン、または水酸化ランタンである。なお、ランタン原料として、１種のランタン原料を使用してもよいし、２種以上のランタン原料を組み合わせて使用してもよい。ランタン原料の添加量は、酸化ランタン（Ｌａ２Ｏ３）換算で耐火性三次元構造体１リットルあたり、好ましくは１〜５０ｇであり、より好ましくは１〜３５ｇであり、さらに好ましくは１〜２０ｇである。
【００３８】
本発明の排気ガス浄化用触媒におけるイットリウムの出発材料（イットリウム原料）は、特に制限されるものではなく、従来の排気ガス浄化用触媒において用いられている原料を用いることができる。具体的には、イットリウム原料として、水酸化イットリウム、硝酸イットリウム、シュウ酸イットリウム、硫酸イットリウムなどが挙げられる。これらのうち、好ましくは、水酸化イットリウム、または硝酸イットリウムである。なお、イットリウム原料として、１種のイットリウム原料を使用してもよいし、２種以上のイットリウム原料を組み合わせて使用してもよい。イットリウム原料の添加量は、酸化イットリウム（Ｙ２Ｏ３）換算で耐火性三次元構造体１リットルあたり、好ましくは０〜５０ｇであり、より好ましくは０〜３５ｇであり、さらに好ましくは０〜２０ｇである。
【００３９】
本発明の排気ガス浄化用触媒におけるネオジムの出発材料（ネオジム原料）は、特に制限されるものではなく、従来の排気ガス浄化用触媒において用いられている原料を用いることができる。具体的には、ネオジム原料として、水酸化ネオジム、硝酸ネオジム、シュウ酸ネオジム、硫酸ネオジムなどが挙げられる。これらのうち、好ましくは、水酸化ネオジム、または硝酸ネオジムである。なお、ネオジム原料として、１種のネオジム原料を使用してもよいし、２種以上のネオジム原料を組み合わせて使用してもよい。ネオジム原料の添加量は、酸化ネオジム（Ｎｄ２Ｏ５）換算で耐火性三次元構造体１リットルあたり、好ましくは０〜５０ｇであり、より好ましくは０〜３５ｇであり、さらに好ましくは０〜２０ｇである。
【００４０】
また、上述した酸素貯蔵材の結晶構造は、立方晶、正方晶、単斜晶、斜方晶などがあるが、好ましくは立方晶、正方晶、単斜晶であり、より好ましくは立方晶、正方晶である。
【００４１】
（耐火性無機酸化物）
耐火性無機酸化物は、高い比表面積を有しており、他の触媒成分（Ｐｄ−Ｐｒ複合体、貴金属、酸素貯蔵材、アルカリ土類金属化合物）を担持することにより、上記触媒成分とガスとの接触面積を増加させるための担体であり、耐火性三次元構造体に担持（コート）される。
【００４２】
本発明の排気ガス浄化用触媒において使用される耐火性無機酸化物は、７００℃以上、好ましくは１０００℃以上において比表面積の変化が少ないことが好ましい。耐火性無機酸化物のＢＥＴ比表面積は、特に制限されないが、触媒成分を担持させる観点から、好ましくは５０〜７５０ｍ２／ｇ、より好ましくは１５０〜７５０ｍ２／ｇである。
【００４３】
本発明の排気ガス浄化用触媒において使用される耐火性無機酸化物は、例えば、粒状、微粒子状、粉末状、円筒状、円錐状、角柱状、立方体状、角錐状、不定形状など、いずれの形状も採り得ることができるが、好ましくは、粒状、微粒子状、粉末状であり、より好ましくは粉末状である。耐火性無機酸化物が粒状、微粒子状、粉末状である場合、耐火性無機酸化物の平均一次粒径は、特に制限されないが、好ましくは５ｎｍ〜２０ｎｍの範囲であり、より好ましくは５ｎｍ〜１０ｎｍの範囲である。このような範囲であれば、触媒成分を耐火性無機酸化物上に担持することができる。なお、本発明における耐火性無機酸化物の形状または平均一次粒径は、透過型電子顕微鏡（ＴＥＭ）を用いる方法などの公知の方法によって測定することができる。
【００４４】
また、本発明の排気ガス浄化用触媒において使用される耐火性無機酸化物は、融点が好ましくは１０００℃以上であり、より好ましくは１０００〜３０００℃であり、さらに好ましくは１５００℃〜３０００℃である。
【００４５】
上記のような好ましい耐火性無機酸化物としては、例えば、α−アルミナ、γ、δ、η、θなどの活性アルミナ、ランタン含有アルミナ（ランタナ−アルミナ）、シリカ、ゼオライト、チタニア、ジルコニア、チタニア、酸化ケイ素などを挙げることができる。これらのうち、好ましくは、活性アルミナである。なお、耐火性無機酸化物として、１種の耐火性無機酸化物を使用してもよいし、２種以上の耐火性無機酸化物を組み合わせて使用してもよい。２種以上の耐火性無機酸化物の組み合わせとして、例えば、アルミナ−チタニア、アルミナ−ジルコニア、チタニア−ジルコニアなどを挙げることができる。
【００４６】
なお、本発明の排気ガス浄化用触媒は、他の触媒成分が担持された耐火性無機酸化物の形態であってもよいが、他の触媒成分が担持された耐火性無機酸化物を上記耐火性三次元構造体に担持してなる形態であることが好ましい。耐火性無機酸化物が耐火性三次元構造体上に担持される場合の、耐火性無機酸化物の使用量は、特に制限されないが、耐火性三次元構造体１リットルあたり１０〜３００ｇであることが好ましく、５０〜２００ｇであることがより好ましい。耐火性三次元構造体１リットルあたりの耐火性無機酸化物の使用量が１０ｇ未満であると貴金属が十分に分散できず、耐久性が十分でない場合がある。一方、耐火性三次元構造体１リットルあたりの耐火性無機酸化物の使用量が３００ｇを越えると、貴金属と排気ガスとの接触状態が悪くなり、触媒性能が十分に発現できない場合がある。
【００４７】
なお、上記の説明では、排気ガス浄化用触媒の形態として、他の触媒成分が担持された耐火性無機酸化物を上記耐火性三次元構造体に担持してなる形態を例に挙げたが、本発明の排気ガス浄化用触媒の形態はこれに限られない。例えば、本発明の一実施形態における排気ガス浄化用触媒は、他の触媒成分が担持された耐火性無機酸化物を成形することにより、成形後の耐火性無機酸化物がハニカム構造を形成する形態であってもよい。
【００４８】
（アルカリ土類金属化合物）
アルカリ土類金属化合物は、高温において酸化パラジウムが金属パラジウムに還元されることを抑制するために用いられる。本発明の排気ガス浄化用触媒において使用されるアルカリ土類金属化合物は、アルカリ土類金属（マグネシウム、カルシウム、ストロンチウム、バリウムなど）の酸化物、硫酸塩、炭酸塩、硝酸塩などの形態を用いることができ、好ましくは、排気ガス浄化用触媒の製造時において焼成した後に、酸化物、硫酸塩、または炭酸塩となる化合物などを挙げることができる。これらのうち、好ましくは、バリウム硫酸塩としての硫酸バリウム（ＢａＳＯ４）である。なお、アルカリ土類金属化合物として、１種のアルカリ土類金属化合物を使用してもよいし、２種以上のアルカリ土類金属化合物を組み合わせて使用してもよい。アルカリ土類金属化合物としてＢａＳＯ４を用いる場合、ＢａＳＯ４の使用量は、ＢａＳＯ４換算で耐火性三次元構造体１リットルあたり、好ましくは０〜５０ｇであり、より好ましくは０．５〜３０ｇであり、さらに好ましくは０．５〜２０ｇである。
【００４９】
＜本発明の触媒の製造方法＞
本発明の排気ガス浄化用触媒の製造方法は、本発明の効果を得られるのであれば特に制限されず、公知の方法を用いることができるが、後述する（ａ）スラリー作製工程、（ｂ）スラリー塗布工程、および（ｃ）乾燥焼成工程を含む方法を用いることが好ましい。以下に、（ａ）〜（ｃ）の各工程について詳細に説明する。
【００５０】
（ａ）スラリー作製工程
スラリー作製工程は、後述する乾燥焼成工程後に上述した各触媒成分（Ｐｒ−Ｐｄ複合体、ＰｄＯ、貴金属、耐火性無機酸化物、酸素貯蔵材、およびアルカリ土類金属化合物）となる物質を含むスラリーを作製する工程である。スラリーは、各触媒成分の出発材料を水性媒体中で混合し、湿式粉砕することにより作製される。
【００５１】
ここで、上記の水性媒体として、水（純水）、エタノールや２−プロパノールなどの低級アルコール、または有機系のアルカリ水溶液などを使用することができるが、水または低級アルコールを使用することが好ましく、水を使用することがさらに好ましい。スラリーは、スラリー中の固体物の量が好ましくは５〜６０質量％、より好ましくは１０〜５０質量％となるように作製する。上記湿式粉砕は、特に制限されるものでなく、公知の方法を用いることができる。湿式粉砕としては、例えば、ボールミルを用いた粉砕を挙げることができる。
【００５２】
スラリー作製工程においては、水性媒体に混合する前にパラジウムの出発材料およびプラセオジムの出発材料を予め混合した後、後述する複合体形成材を分散させた水性媒体に、上記混合したパラジウムの出発材料およびプラセオジムの出発材料を添加し、撹拌することが好ましい。これにより、水性媒体中においてＰｄ−Ｐｒ複合体の前駆体を形成することができる。その結果、乾燥焼成工程において熱処理することにより、Ｐｄ−Ｐｒ複合体を形成することができ、Ｐｄ−Ｐｒ複合体粒子の表面にＰｄＯを形成することができる。さらに、上記熱処理時にＰｄ−Ｐｒ複合体粒子とは独立してＰｄＯ粒子を形成することもできる。上記複合体形成材としては、還元性を示す形成材が好ましく、酢酸、ヒドラジン、水素化ホウ素ナトリウム、グルコースなどの還元性糖類が好ましい。なお、Ｐｄ−Ｐｒ複合体の前駆体を含む溶液を、１００℃〜１０００℃、好ましくは１２０℃〜９００℃、より好ましくは１２０℃〜６００℃、最も好ましくは１２０℃〜５５０℃で熱処理し、水性媒体などの溶液成分を除去することにより、Ｐｄ−Ｐｒ複合体を形成することができる。
【００５３】
また、Ｐｄと複合体を形成させることができるプラセオジムゾルであれば、Ｐｄ原料とプラセオジムゾルを混合し、５分間〜２４時間攪拌することにより、複合体形成剤を添加せずにＰｄ−Ｐｒ複合体の前駆体を形成させることができる。
【００５４】
このようにして水性媒体中にＰｄ−Ｐｒ複合体の前駆体を形成させた後、さらに酸素貯蔵材、耐火性無機酸化物、アルカリ土類金属化合物を添加することができる。これらの触媒成分が添加されたスラリーを５分間〜２４時間攪拌した後、湿式粉砕を行うことができる。湿式粉砕を行う直前のスラリーのｐＨが、上記前駆体を形成させたときのスラリーのｐＨに対して±５以上、好ましくは±３以上変化する場合は、酢酸、硝酸などの酸またはアンモニアなどの塩基でｐＨを前駆体形成時のｐＨに対して±５未満、好ましくは±３未満に戻した後、湿式粉砕を行うことができる。
【００５５】
また、別のスラリー作成工程においては、水性媒体に耐火性無機酸化物を添加し、５分間〜２４時間攪拌した後、予め水性媒体において形成させたＰｄ−Ｐｒ複合体を添加し、５分間〜２４時間攪拌した後、酸素貯蔵材、アルカリ土類化合物を添加することもできる。その後、同様に湿式粉砕を行うことができる。
【００５６】
なお、本発明の排気ガス浄化用触媒においては、耐火性三次元構造体に触媒層を２層（以下の説明においては、それぞれの層を下触媒層および上触媒層と称する）形成することもできる。この場合には、スラリー作製工程において、下触媒層を形成するための第１スラリーと、上触媒層を形成するための第２スラリーとを作製する。第１スラリーおよび第２スラリーは、それぞれ互いに異なる貴金属を含むことができる。具体的には、例えば、第１スラリーおよび第２スラリーの一方がパラジウム（酸化パラジウム）を含み、他方がロジウムまたは白金を含むように、第１スラリーおよび第２スラリーを作製する。
【００５７】
（ｂ）スラリー塗布工程
スラリー塗布工程は、スラリー作製工程において作製されたスラリーを耐火性三次元構造体に塗布する工程である。スラリーを耐火性三次元構造体に塗布する具体的な方法は、特に制限されるものでなく、公知の方法を用いることができる。また、スラリーの塗布量は、スラリー中の固体物の量、および形成する触媒層の厚さに応じて設定すればよく、特に制限されるものではない。
【００５８】
（ｃ）乾燥焼成工程
乾燥焼成工程は、スラリー塗布工程においてスラリーが塗布された耐火性三次元構造体を乾燥、焼成する工程であり、耐火性三次元構造体に塗布されたスラリーを乾燥する乾燥工程と、乾燥工程において乾燥されたスラリーを焼成する焼成工程とを含む。ただし、乾燥焼成工程では、耐火性三次元構造体に各触媒成分を担持することができるのであれば、乾燥工程と焼成工程とを別々の工程として区別せず、一度の熱処理工程により行ってもよい。
【００５９】
乾燥工程では、空気中で、好ましくは５０〜３００℃、より好ましくは８０〜２００℃の温度で、５分間〜１０時間、好ましくは３０分間〜８時間、スラリーを乾燥する。
【００６０】
焼成工程では、乾燥工程において乾燥したスラリーを、空気中で、３００〜１２００℃、好ましくは４００〜７００℃の温度で、１０分間〜１０時間、好ましくは３０分間〜５時間焼成する。
【００６１】
なお、耐火性三次元構造体に触媒層を２層形成する場合には、上記第１スラリーを耐火性三次元構造体に塗布し、乾燥焼成工程を行った後、さらに上記第２スラリーを耐火性三次元構造体に塗布し、乾燥焼成工程を行う。これにより、耐火性三次元構造体に下触媒層および上触媒層の２層が形成された排気ガス浄化用触媒を製造することができる。また、耐火性三次元構造体に触媒層を厚く形成する場合には、上記（ａ）〜（ｃ）の各工程を繰り返して行えばよい。
【００６２】
＜本発明の排気ガスの浄化方法＞
本発明は、本発明の排気ガス浄化用触媒を用いて内燃機関の高温領域の排気ガス中の窒素酸化物、一酸化炭素および炭化水素を浄化することを特徴とする排気ガスの浄化方法、すなわち、高温領域の排気ガスの浄化方法をも提供する。
【００６３】
本発明の排気ガスの浄化方法において、排気ガス浄化用触媒を排気ガスに曝す方法は特に限定されるものではなく、例えば、排気ガス浄化用触媒を内燃機関の排気ポートの排気流路中に設置し、排気ガスを排気流路に流入させることによって行うことができる。
【００６４】
本発明の排気ガスの浄化方法における排気ガスは、内燃機関の排気ガスであれば特に限定されるものではなく、例えば、窒素酸化物（例えば、ＮＯ、ＮＯ２、Ｎ２Ｏ）、一酸化炭素、二酸化炭素、酸素、水素、アンモニア、水、二酸化硫黄、炭化水素全般を任意の割合で含む排気ガスが挙げられる。
【００６５】
本発明の排気ガスの浄化方法を適用する内燃機関は、特に限定されるものではなく、例えば、ガソリンエンジン、ハイブリッドエンジン、天然ガス、エタノール、ジメチルエーテルなどを燃料として用いるエンジンなどを挙げることができる。中でもガソリンエンジンであることが好ましい。
【００６６】
本発明の排気ガスの浄化方法において、排気ガス浄化用触媒を排気ガスに曝す時間は特に限定されるものではなく、排気ガス浄化用触媒の少なくとも一部分が排気ガスと接触することができる時間が確保されればよい。
【００６７】
上記排気ガスの温度は、特に限定されるものではないが、０℃〜８００℃、つまり通常の内燃機関の運転時の排気ガスの温度範囲内であることが好ましい。ここで、温度が０℃〜８００℃である内燃機関の排気ガスにおける空燃比は、１０〜３０であり、１１〜１４．７であることが好ましい。
【００６８】
本発明の排気ガスの浄化方法において、排気ガス浄化用触媒は、温度が８００〜１２００℃である高温領域の排気ガスに曝されてもよい。ここで、温度が８００〜１２００℃である排気ガスの空燃比は、１０〜１８．６であることが好ましい。また、排気ガス浄化用触媒を温度が８００℃〜１２００℃の排気ガスに曝す時間も、特に限定されるものではなく、例えば、５〜５００時間曝されてもよい。
【００６９】
なお、上記排気ガスの温度は、触媒入口部における排気ガスの温度である。本明細書における「触媒入口部」とは、排気ガス浄化用触媒が設置された排気管における排気ガス流入側の触媒端面から内燃機関側に向かって２０ｃｍまでの部分を指し、かつ、排気管の長手方向（軸方向）の中心部分の箇所を指す。また、本明細書における「触媒床部」とは、上記排気管における排気ガス流入側の触媒端面から排気ガス流出側の触媒端面までの間の中央部分であり、かつ、排気管の横断面の中心部分の箇所（排気管の横断面が円形でない場合は、排気管の横断面の重心部分の箇所）を指す。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００７１】
本発明の排気ガス浄化用触媒の効果について、以下の実施例１〜５、並びに、比較例１および２を用いて説明する。ただし、以下の実施例は、本発明の排気ガス浄化用触媒の一例を示しているだけであり、本発明の排気ガス浄化用触媒の技術的範囲を制限するものではない。なお、以下の実施例における比は、特に断りがない限り質量比を表すこととする。【００７２】
〔実施例１〕
本実施例における排気ガス浄化用触媒の作製では、まず、硝酸パラジウム水溶液、硝酸プラセオジム、ランタナ−アルミナ（ランタナ−アルミナ中にＬａ２Ｏ３として４質量％含む、以下同様）、セリア−ジルコニア（ＣｅＯ２：ＺｒＯ２＝４５：５５）、および硫酸バリウムを、質量比がＰｄ：Ｐｒ６Ｏ１１：ランタナ−アルミナ：セリア−ジルコニア：ＢａＳＯ４＝６：１．２：５６：４０：１２となるように秤量した。これにより、本実施例では、Ｐｒ６Ｏ１１とＰｄの質量比（Ｐｒ６Ｏ１１／Ｐｄ）は、０．２となる。【００７３】
次に、秤量したランタナ−アルミナを純水（ランタナ−アルミナ質量の２倍に相当する量）に分散させた。この分散液にパラジウム質量の０．３倍に相当する量の酢酸を複合体形成材として添加した。次に、この分散液に、予め混合した硝酸パラジウム水溶液と硝酸プラセオジムとの混合物を添加し、１０分間撹拌した。次に、この溶液に秤量したセリア−ジルコニアおよび硫酸バリウムを添加し、ボールミルにて湿式粉砕した。これにより、第１スラリーａ１を作製した。【００７４】
次に、硝酸ロジウム水溶液、ランタナ−アルミナ、セリア−ジルコニア（ＣｅＯ２：ＺｒＯ２＝２０：８０）を、質量比がＲｈ：ランタナ−アルミナ：セリア−ジルコニア＝１：４０：４０となるように秤量した。秤量したランタナ−アルミナおよびセリア−ジルコニアを純水（ランタナ−アルミナ質量の２倍に相当する量）に分散させた。この分散液に硝酸ロジウム水溶液を添加し、１０分間攪拌した後、ボールミルにて湿式粉砕した、これにより、第２スラリーａ２を作製した。【００７５】
次に、耐火性三次元構造体としての円筒形のコージェライト担体（直径１０５．７ｍｍ、長さ９１ｍｍ、０．８リットル、１平方インチあたり９００セル（１３９．５セル／ｃｍ２）、セル壁厚さ２．５ｍｉｌ（０．０６３５ｍｍ））に、焼成後の触媒成分の合計の担持量がＰｄ、Ｐｒ６Ｏ１１、Ｌａ２Ｏ３、Ａｌ２Ｏ３、ＣｅＯ２、ＺｒＯ２、およびＢａＳＯ４の換算で耐火性三次元構造体１リットルあたり１１５．２ｇとなるように、第１スラリーａ１を塗布し、１５０℃で１５分間乾燥後、５５０℃で３０分間焼成した。これにより、下触媒層Ａ１が形成されたコージェライト担体を得た。【００７６】
次に、下触媒層Ａ１に、焼成後の触媒成分の合計の担持量がＲｈ、Ｌａ２Ｏ３、Ａｌ２Ｏ３、ＣｅＯ２、およびＺｒＯ２の換算で耐火性三次元構造体１リットルあたり８１ｇとなるように、第２スラリーａ２を塗布し、同様の条件で乾燥、焼成した。これにより、コージェライト担体に下触媒層Ａ１および上触媒層Ａ２が形成された排気ガス浄化用触媒（以下、触媒Ａと称する）を得た。【００７７】
〔実施例２〕
本実施例では、第１スラリーｂ１を作製するときに、質量比がＰｄ：Ｐｒ６Ｏ１１：ランタナ−アルミナ：セリア−ジルコニア：ＢａＳＯ４＝６：３：５６：４０：１２となるように秤量した以外は実施例１と同様にして、コージェライト担体に、耐火性三次元構造体１リットルあたり１１７ｇの下触媒層Ｂ１、および耐火性三次元構造体１リットルあたり８１ｇの上触媒層Ａ２が形成された排気ガス浄化用触媒（以下、触媒Ｂと称する）を得た。なお、本実施例では、Ｐｒ６Ｏ１１とＰｄの質量比（Ｐｒ６Ｏ１１／Ｐｄ）は、０．５となる。【００７８】
〔実施例３〕
本実施例では、第１スラリーｃ１を作製するときに、質量比がＰｄ：Ｐｒ６Ｏ１１：ランタナ−アルミナ：セリア−ジルコニア：ＢａＳＯ４＝６：６：５６：４０：１２となるように秤量した以外は実施例１と同様にして、コージェライト担体に、耐火性三次元構造体１リットルあたり１２０ｇの下触媒層Ｃ１、および耐火性三次元構造体１リットルあたり８１ｇの上触媒層Ａ２が形成された排気ガス浄化用触媒（以下、触媒Ｃと称する）を得た。なお、本実施例では、Ｐｒ６Ｏ１１とＰｄの質量比（Ｐｒ６Ｏ１１／Ｐｄ）は、１．０となる。【００７９】
〔実施例４〕
本実施例では、第１スラリーｄ１を作製するときに、質量比がＰｄ：Ｐｒ６Ｏ１１：ランタナ−アルミナ：セリア−ジルコニア：ＢａＳＯ４＝６：１２：５６：４０：１２となるように秤量した以外は実施例１と同様にして、コージェライト担体に、耐火性三次元構造体１リットルあたり１２６ｇの下触媒層Ｄ１、および耐火性三次元構造体１リットルあたり８１ｇの上触媒層Ａ２が形成された排気ガス浄化用触媒（以下、触媒Ｄと称する）を得た。なお、本実施例では、Ｐｒ６Ｏ１１とＰｄの質量比（Ｐｒ６Ｏ１１／Ｐｄ）は、２．０となる。【００８０】
〔比較例１〕
本実施例では、第１スラリーｅ１を作製するときに、硝酸プラセオジムを加えない以外は実施例１と同様にして、コージェライト担体に、耐火性三次元構造体１リットルあたり１１４ｇの下触媒層Ｅ１、および耐火性三次元構造体１リットルあたり８１ｇの上触媒層Ａ２が形成された排気ガス浄化用触媒（以下、触媒Ｅと称する）を得た。なお、本実施例では、Ｐｒ６Ｏ１１とＰｄの質量比（Ｐｒ６Ｏ１１／Ｐｄ）は、０となる。【００８１】
〔実施例５〕
本実施例では、第１スラリーｆ１の作製方法が実施例１とは異なっている。具体的には、本実施例では、まず、硝酸パラジウム水溶液、プラセオジムゾル（ゾル中にＰｒ６Ｏ１１換算で２０質量％のＰｒを含み、かつ、ゾル中に１８０ｐｐｍの酢酸および１３９０ｐｐｍの硫酸を含む）、ランタナ−アルミナ、セリア−ジルコニア（ＣｅＯ２：ＺｒＯ２＝４５：５５）、硫酸バリウムを、質量比がＰｄ：Ｐｒ６Ｏ１１：ランタナ−アルミナ：セリア−ジルコニア：ＢａＳＯ４＝６：１．２：５６：４０：１２となるように秤量した。これにより、本実施例では、Ｐｒ６Ｏ１１とＰｄの質量比（Ｐｒ６Ｏ１１／Ｐｄ）は、０．２となる。【００８２】
次に、秤量したランタナ−アルミナを純水（ランタナ−アルミナ質量の２倍に相当する量）に分散させた。この分散液に、予め混合した硝酸パラジウム水溶液とプラセオジムゾルを添加し、１０分間撹拌した。この溶液に秤量したセリア−ジルコニアおよび硫酸バリウムを添加し、ボールミルにて湿式粉砕した。これにより、第１スラリーｆ１を作製した。その後、実施例１における作製方法と同様にして、コージェライト担体に下触媒層Ｆ１および上触媒層Ａ２が形成された排気ガス浄化用触媒（以下、触媒Ｆと称する）を得た。【００８３】
〔比較例２〕
本比較例では、第１スラリーｇ１の作製方法が実施例１とは異なっている。具体的には、本比較例では、まず、硝酸パラジウム水溶液、硝酸プラセオジム、ランタナ−アルミナ、セリア−ジルコニア（ＣｅＯ２：ＺｒＯ２＝４５：５５）、硫酸バリウムを、質量比がＰｄ：Ｐｒ６Ｏ１１：ランタナ−アルミナ：セリア−ジルコニア：ＢａＳＯ４＝６：３：５６：４０：１２となるように秤量した。これにより、本比較例では、Ｐｒ６Ｏ１１とＰｄの質量比（Ｐｒ６Ｏ１１／Ｐｄ）は、０．５となる。【００８４】
次に、秤量したランタナ−アルミナを純水（ランタナ−アルミナ質量の２倍に相当する量）に分散させた。この分散液に、秤量した硝酸パラジウム水溶液、セリア−ジルコニア、硫酸バリウムを添加し、１時間攪拌した。次に、硝酸プラセオジムを添加し、ボールミルにて湿式粉砕した、これにより、第１スラリーｇ１を作製した。その後、実施例１における作製方法と同様にして、コージェライト担体に下触媒層Ｇ１および上触媒層Ａ２が形成された排気ガス浄化用触媒（以下、触媒Ｇと称する）を得た。【００８５】
＜Ｐｒ２Ｐｄ５Ｏ２の形成の確認＞
得られた触媒Ａ〜Ｇに対してＸ線回折分析を行い、ＰｄＯの２θ＝３３．２９°における強度（ＩＰｄＯ）に対する示性式Ｐｒ２Ｐｄ５Ｏ２で表されるＰｄ−Ｐｒ複合体の２θ＝３１．４９°における強度（ＩＰｒＰｄＯ）の比Ｃｃｏｍｐｏを算出した。算出した結果を表１に示す。なお、表１には、触媒に含まれるプラセオジムおよびパラジウムの質量比をＰｒ６Ｏ１１換算およびＰｄ換算でそれぞれ算出した場合の、パラジウムに対するプラセオジムの質量比（Ｐｒ６Ｏ１１／Ｐｄ）を併せて示した。【００８６】
表１に示すように、触媒Ａ〜Ｄ、およびＦでは、Ｐｒ２Ｐｄ５Ｏ２が形成されたのに対し、触媒Ｇでは、Ｐｒ２Ｐｄ５Ｏ２が形成されなかった。また、触媒Ｅにはプラセオジムが含まれていないので、触媒ＥではＰｒ２Ｐｄ５Ｏ２が形成されなかった。
【表１】
0006556376.tif 000002
＜ＴＥＭ−ＥＤＳ分析＞
得られた触媒Ａ〜Ｇの触媒成分のみをコージェライト担体から剥がし取り、ＴＥＭ−ＥＤＳ分析を行った。触媒Ａ〜Ｄおよび触媒Ｆでは、同一粒子においてＰｄ、ＰｒおよびＯが検出されるとともに、当該Ｐｄ、ＰｒおよびＯが検出された粒子とは異なる粒子においてＰｒが検出されずＰｄおよびＯが検出された。すなわち、触媒Ａ〜Ｄおよび触媒Ｆでは、Ｐｄ−Ｐｒ複合体粒子とは独立してＰｄＯ粒子が存在していた。一方、触媒Ｅおよび触媒Ｇでは、ＰｄとＰｒとがともに検出された粒子は観察されなかった。【００８７】
＜耐熱処理＞
上記触媒Ａ〜Ｇに対してそれぞれ耐熱処理を行った。耐熱処理では、まず、これら触媒をＶ型６気筒、３．０リットルエンジンの排気口から２５ｃｍ下流側に設置した。このとき、触媒床部の温度を１０００℃とした。【００８８】
次に、触媒入口部のＡ／Ｆを１４．６としてエンジンを２５秒間運転し、続いて燃料供給を停止してエンジンを２．５秒間運転し、続いてＡ／Ｆを１２．０としてエンジンを２．５秒間運転するサイクルを繰り返し、合計４０時間運転を行った。【００８９】
＜耐熱処理後のＰｄ粒子径＞
耐熱処理後の触媒Ａ〜Ｇについて、Ｏ２−ＣＯ２−Ｈ２−ＣＯパルス吸着法によってＰｄ粒子径を調べた。その結果を図１に示す。図１は、触媒Ａ〜Ｇにおける耐熱処理後のＰｄ粒子径を示すグラフである。図１に示すように、プラセオジムを含まない触媒Ｅでは耐熱処理後のＰｄ粒子径が４０ｎｍであるのに対して、プラセオジムを含む触媒Ａ〜Ｄ、ＦおよびＧでは耐熱処理後のＰｄ粒子径が２５〜３８ｎｍであった（なお、図１では、触媒Ｇ以外の触媒Ａ〜Ｆは、図１に示される曲線上にある）。すなわち、プラセオジムを含む本発明の触媒Ａ〜Ｄ、Ｆ、およびＧでは、高温の排気ガスに曝されたときにＰｄＯのシンタリングが発生することを抑制することができ、耐熱処理後のＰｄ粒子径が触媒ＥのＰｄ粒子径よりも小さくなった。【００９０】
＜触媒性能評価試験＞
上記触媒Ａ〜Ｇに対してそれぞれ触媒性能評価試験を行った。触媒性能評価試験では、まず、これら触媒を直列６気筒、２．４リットルエンジンの排気口から３０ｃｍ下流側に設置した。次に、触媒入口部のＡ／Ｆを１４．６として、触媒入口部の温度を１００℃から５００℃まで昇温させて触媒に排気ガスを曝し、触媒出口部から排出されるガスをサンプリングすることにより、ＣＯ、ＨＣおよびＮＯｘの各浄化率を算出した。そして、各触媒の触媒能を、ＣＯ、ＨＣおよびＮＯｘの浄化率が５０％に達するときの温度であるＴ５０を用いて評価した。図２は、触媒Ａ〜ＧのＴ５０を、Ｐｒ６Ｏ１１／Ｐｄに対してプロットしたグラフである。【００９１】
図２に示すように、Ｃｃｏｍｐｏが０．０４〜１．１の範囲である触媒Ａ〜Ｃ、およびＦでは、ＣＯ、ＨＣおよびＮＯｘに対するＴ５０の値が低かった。すなわち、触媒Ａ〜Ｃ、およびＦは、排気ガスを浄化する触媒性能が高いことがわかる。【００９２】
〔まとめ〕
上記の課題を解決するために、本発明の一態様に係る排気ガス浄化用触媒は、ＰｒａＰｄｂＯｃで表したとき、ａ＝１〜３、ｂ＝１〜１０、ｃ＝１〜６であるＰｄ−Ｐｒ複合体と、ＰｄＯとを含むことを特徴とする。【００９３】
上記の特徴によれば、長期間高温で排気ガスに曝された後においても、Ｐｄ−Ｐｒ複合体が形成されていることによりＰｄ同士の凝集が抑制される。その結果、本発明の排気ガス浄化用触媒は、長期間高温で排気ガスに曝された後においてもＰｄに排気ガスを吸着させることができるので、長期間にわたって高い触媒活性を維持することができる。【００９４】
本発明の排気ガス浄化用触媒において、当該排気ガス浄化用触媒に含まれるパラジウムに対するプラセオジムの質量比をＰｒ６Ｏ１１換算およびＰｄ換算で算出するとき、該質量比が０．０５〜２．０であることが好ましい。【００９５】
本発明の排気ガス浄化用触媒において、Ｘ線回折分析におけるＰｄＯの特定の回折角における強度（ＩＰｄＯ）に対するＰｄ−Ｐｒ複合体の特定の回折角における強度（ＩＰｒＰｄＯ）の比Ｃｃｏｍｐｏが０．０４〜１．１であることが好ましい。【００９６】
上記の構成によれば、ＰｄＯによる酸化性能の向上、およびＰｄ−Ｐｒ複合体による耐熱性の向上によって、高い触媒性能を長期間有することができる。【００９７】
本発明の排気ガス浄化用触媒において、上記Ｐｄ−Ｐｒ複合体がＰｒ２Ｐｄ５Ｏ２であることが好ましい。【００９８】
本発明の排気ガス浄化用触媒において、ロジウムおよび白金のうち少なくとも１種をさらに含むことが好ましい。【００９９】
本発明の一態様に係る排気ガスの浄化方法は、上記の排気ガス浄化用触媒を用いて、高温領域の排気ガスを含む排気ガスを浄化することを特徴とする。【０１００】
上記の特徴によれば、長期間にわたって排気ガスの浄化率を高い値で維持することができる。
【産業上の利用可能性】
【０１０１】
本発明の排気ガス浄化用触媒は、内燃機関、特にガソリンエンジンの排気ガスの浄化方法に好適に利用することができる。
【図１】
0006556376.tif 000003
【図２】
0006556376.tif 000004